(57)【特許請求の範囲】
【請求項１】
織編物を構成する地糸に対し、導電糸を適宜の配置で組み合わせてなる制電生地であって、上記地糸が、無交絡かつ無合撚の状態で集合された紡糸混繊糸からなる合成繊維マルチフィラメントＡで構成され、上記導電糸が、無交絡かつ無合撚の状態で集合された紡糸混繊糸からなる合成繊維マルチフィラメントＢで構成され、上記合成繊維マルチフィラメントＢの一部が、導電性白色金属を含有する導電性ポリマーからなる芯部と、上記芯部の側周面を完全に被覆する非導電性ポリマーからなる鞘部とで形成された芯鞘型フィラメントで構成されており、かつ上記合成繊維マルチフィラメントＢに用いられるポリマー成分の材質と、各単糸繊維の側面形状とが、合成繊維マルチフィラメントＡのそれらと同一に設定されていることを特徴とする制電生地。
【請求項２】
上記導電糸の電気抵抗値が、１０11Ω／ｃｍ以下である請求項１記載の制電生地。
【請求項３】
上記合成繊維マルチフィラメントＢにおける芯鞘型フィラメントの含有量が、１０〜２５重量％に設定されている請求項１または２記載の制電生地。
【請求項４】
上記芯鞘型フィラメント横断面における、芯部と鞘部の面積比率が、芯部：鞘部＝１：１０〜１：１００に設定されている請求項１〜３のいずれか一項に記載の制電生地。
【請求項５】
上記合成繊維マルチフィラメントＡ、Ｂのトータル繊度の割合が、Ａ：Ｂ＝１：０．９〜１：１．１に設定されている請求項１〜４のいずれか一項に記載の制電生地。
【請求項６】
請求項１に記載された制電生地を製造する方法であって、地糸となる、無交絡かつ無合撚の状態で集合された紡糸混繊糸からなる合成繊維マルチフィラメントＡを準備する工程と、導電性白色金属を含有する導電性ポリマーからなる導電性チップと、非導電性ポリマーからなる非導電性チップとを準備し、上記導電性チップおよび非導電性チップを複合紡糸装置に導入して、導電性ポリマーからなる芯部と非導電性ポリマーからなる鞘部とで形成された芯鞘型フィラメントと、上記非導電性ポリマーのみからなるフィラメントとを同時に溶融紡糸し、無交絡かつ無合撚の状態で集合させて紡糸混繊糸とすることにより、導電糸となる合成繊維マルチフィラメントＢを得る工程と、上記合成繊維マルチフィラメントＡからなる地糸に対し、上記合成繊維マルチフィラメントＢからなる導電糸を、適宜の配置で組み合わせて織成もしくは編成することにより制電生地を得る工程とを備え、上記合成繊維マルチフィラメントＢに用いられるポリマー成分の材質と、各単糸繊維の側面形状とが、合成繊維マルチフィラメントＡのそれらと同一になるよう設定したことを特徴とする制電生地の製法。
【発明の詳細な説明】
【技術分野】
【０００１】
本発明は、衣料の裏地として用いるのに最適な制電生地およびその製法に関するものである。
【背景技術】
【０００２】
衣料の裏地や防塵衣料に用いられる生地としては、従来から、織物や編物からなる生地を構成する地糸に対し、導電性が付与された導電糸を適宜の間隔で交織もしくは交編したものが、各種出回っている（例えば、特許文献１〜３等参照）。
【特許文献１】特公平２−２３６１５号公報
【特許文献２】特開平４−９１２４８号公報
【特許文献３】特開平１１−３５０２９６号公報
【発明の開示】
【発明が解決しようとする課題】
【０００３】
上記特許文献１には、導電糸を交編織してなる布帛において、導電糸を含有する混繊糸として、導電糸を含まない地部構成糸との見掛け直径の差が１０％以内のものを用いた防塵衣用衣服素材が開示されており、上記特許文献２には、電気抵抗値とＬ値が所定の範囲に設定された芯鞘型導電性フィラメント糸を、地部構成糸の一部として非導電性ポリエステルマルチフィラメント糸に混繊させて用いた制電性布帛が開示されている。
【０００４】
また、上記文献３には、導電糸条を所定間隔で混用してなる織物において、導電糸条として、芯となる合成繊維長糸条に導電性複合紡糸糸をカバリングしたものを用いた織物が開示されている。
【０００５】
しかしながら、これらの生地は、制電性もしくは防塵性の付与を最優先して提案されたものであり、生地の染色性や仕上がり具合については充分に吟味されたものとはいえず、地部構成糸（地糸）に交編織された導電糸が、地の部分とは異なる見え方となって目立ちやすいという問題がある。とりわけ、裏地のように、ごく薄い織物として用いる場合や、染色された色の濃淡によって、その目立ち方が大きくなる傾向が見られる。
【０００６】
このように、導電糸が地の部分から目立つと、衣料等にこれを適用した場合、見栄えが悪くなるだけでなく、導電糸と地糸の表面特性が異なることに由来して、繰り返し使用すると両者の境界部に汚れが筋状に発生する等の問題が生じ、好ましくない。
【０００７】
そこで、導電糸と地糸とをできるだけ近似する構成にして、導電糸を地の部分から目立たせないようにすることが検討されているが、高品質のものは未だ得られていないのが実情である。
【０００８】
本発明は、このような事情に鑑みなされたもので、導電糸が地の部分から目立たず、衣料、特に裏地として用いるのに最適な制電生地とその製法の提供を、その目的とする。
【課題を解決するための手段】
【０００９】
上記の目的を達成するため、本発明は、織編物を構成する地糸に対し、導電糸を適宜の配置で組み合わせてなる制電生地であって、上記地糸が、無交絡かつ無合撚の状態で集合された紡糸混繊糸からなる合成繊維マルチフィラメントＡで構成され、上記導電糸が、無交絡かつ無合撚の状態で集合された紡糸混繊糸からなる合成繊維マルチフィラメントＢで構成され、上記合成繊維マルチフィラメントＢの一部が、導電性白色金属を含有する導電性ポリマーからなる芯部と、上記芯部の側周面を完全に被覆する非導電性ポリマーからなる鞘部とで形成された芯鞘型フィラメントで構成されており、かつ上記合成繊維マルチフィラメントＢに用いられるポリマー成分の材質と、各単糸繊維の側面形状とが、合成繊維マルチフィラメントＡのそれらと同一に設定されている制電生地を第１の要旨とする。
【００１０】
また、本発明は、そのなかでも、特に、上記導電糸の電気抵抗値が、１０11Ω／ｃｍ以下である制電生地を第２の要旨とする。
【００１１】
さらに、本発明は、それらのなかでも、特に、上記合成繊維マルチフィラメントＢにおける芯鞘型フィラメントの含有量が、１０〜２５重量％に設定されている制電生地を第３の要旨とする。
【００１２】
そして、本発明は、それらのなかでも、特に、上記芯鞘型フィラメント横断面における、芯部と鞘部の面積比率が、芯部：鞘部＝１：１０〜１：１００に設定されている制電生地を第４の要旨とし、上記合成繊維マルチフィラメントＡ、Ｂのトータル繊度の割合が、Ａ：Ｂ＝１：０．９〜１：１．１に設定されている制電生地を第５の要旨とする。
【００１３】
また、本発明は、上記第１の要旨である制電生地を製造する方法であって、地糸となる、無交絡かつ無合撚の状態で集合された紡糸混繊糸からなる合成繊維マルチフィラメントＡを準備する工程と、導電性白色金属を含有する導電性ポリマーからなる導電性チップと、非導電性ポリマーからなる非導電性チップとを準備し、上記導電性チップおよび非導電性チップを複合紡糸装置に導入して、導電性ポリマーからなる芯部と非導電性ポリマーからなる鞘部とで形成された芯鞘型フィラメントと、上記非導電性ポリマーのみからなるフィラメントとを同時に溶融紡糸し、無交絡かつ無合撚の状態で集合させて紡糸混繊糸とすることにより、導電糸となる合成繊維マルチフィラメントＢを得る工程と、上記合成繊維マルチフィラメントＡからなる地糸に対し、上記合成繊維マルチフィラメントＢからなる導電糸を、適宜の配置で組み合わせて織成もしくは編成することにより制電生地を得る工程とを備え、上記合成繊維マルチフィラメントＢに用いられるポリマー成分の材質と、各単糸繊維の側面形状とが、合成繊維マルチフィラメントＡのそれらと同一になるよう設定した制電生地の製法を第６の要旨とする。
【発明の効果】
【００１４】
すなわち、本発明の制電生地は、地糸として用いられる合成繊維マルチフィラメントＡと、導電糸として用いられる、導電性白色金属を含有する特定の合成繊維マルチフィラメントＢとが、ともに、無交絡かつ無合撚の状態で集合された紡糸混繊糸からなり、しかも同一のポリマー成分で、単糸繊維の側面形状が同一である、という特殊な構成を有しているため、地糸に対し、適宜の配置で交織もしくは交編される導電糸が、完全に、あるいは殆ど目立たないという特徴を備えている。したがって、従来の制電生地のように、導電糸に由来する筋がなく、見栄えのよいものとなる。また、本発明の制電生地を繰り返し使用しても、地糸と導電糸の境界部等に汚れの筋等が生じることがなく、清浄な状態で長期間使用することができる。
【００１５】
なお、本発明の制電生地のなかでも、特に、上記導電糸の電気抵抗値が、１０11Ω／ｃｍ以下のものは、制電性能に優れている。
【００１６】
また、本発明の制電生地のなかでも、特に、上記合成繊維マルチフィラメントＢにおける芯鞘型フィラメントの含有量が、１０〜２５重量％に設定されているものは、制電性能と導電糸の目立ちにくさのバランスに優れている。
【００１７】
また、同様に、上記芯鞘型フィラメント横断面における、芯部と鞘部の面積比率が、芯部：鞘部＝１：１０〜１：１００に設定されているもの、上記合成繊維マルチフィラメントＡ、Ｂのトータル繊度の割合が、Ａ：Ｂ＝１：０．９〜１：１．１に設定されているものは、とりわけ、導電糸が目立ちにくく、見栄えがよいものとなる。
【００１８】
そして、本発明の制電生地の製法によれば、上記制電生地を、効率よく製造することができる。
【発明を実施するための最良の形態】
【００１９】
つぎに、本発明を実施するための最良の形態について説明する。
【００２０】
図１は、本発明を平織の織物に適用した一実施の形態を示す模式図である。この織物の経糸１は、合成繊維マルチフィラメントＡからなる地糸２と、地糸２に対して所定間隔で織り込まれる、合成繊維マルチフィラメントＢからなる導電糸３とで構成されている。４は緯糸である。なお、上記「地糸」とは、導電糸を織り込むときのベースとなる糸を指すのであり、導電糸を経緯に織り込む場合は、経糸および緯糸の、導電糸以外のベースとなる糸を「地糸」という。
【００２１】
上記地糸３の合成繊維マルチフィラメントＡとしては、ポリエステル、ポリアミド等、繊維形成性ポリマーによって得られるマルチフィラメントであれば、特に限定するものではなく、その単糸繊維横断面も、どのような形状であっても差し支えない。ただし、衣服の裏地に適用する場合、その材質は、特に、ポリエステルマルチフィラメントであることが好適である。
【００２２】
また、同様に、衣服の裏地に適用する場合、マルチフィラメントＡのトータル繊度は３０〜３００ｄｔｅｘに設定することが好適であり、そのフィラメント数は１２〜７２本に設定することが好適である。
【００２３】
そして、上記合成繊維マルチフィラメントＡは、一般的な方法、例えば溶融紡糸方法によって得られるが、交絡や合撚によって集束されることなく、互いにばらばらの状態で集合されていることが必要である。ただし、スピンドロー紡糸の場合、ボビンへの捲き取りを容易にするために、例えば１０個／ｍ程度の軽い交絡を付与する場合があり、その交絡が、最終的に生地として仕上がった際には殆ど判別できないようになっている場合も、何ら問題はない。また、撚りについても、ボビンからの解舒の際、例えば２〜１０Ｔ／ｍの実撚が付与されるが、この程度の撚りは、何ら問題はない。もちろん、意図的に、ごく軽く交絡や撚りを付与している場合も、何ら問題はない。
【００２４】
一方、上記導電糸３の合成繊維マルチフィラメントＢは、最終的に得られる生地において、この糸を目立たなくさせるために、できるだけ上記地糸２の合成繊維マルチフィラメントＡと同じ糸構成であることが好ましく、特に、そのポリマー成分の材質と、各単糸繊維の側面形状とが、上記合成繊維マルチフィラメントＡと同一でなければならない。
【００２５】
より具体的に述べると、上記合成繊維マルチフィラメントＡの材質がポリエステルであれば、導電糸３の合成繊維マルチフィラメントＢのポリマー成分の材質も、それと同一のポリエステル、例えばイソフタル酸を２５重量％（以下「％」と略す）含有する共重合ポリエステルであれば、それと同一の共重合体ポリエステルに設定することが望ましい。
【００２６】
また、ポリエステル等の合成繊維マルチフィラメントには、通常、フィラメント本来の光沢を低減して艶消しするために酸化チタンが少量含有されており、その含有の程度によって、ブライト（光沢があるまま）、セミダル（半艶消し）、ダル（艶消し）の３種類に区別されるが、合成繊維マルチフィラメントＡの艶消しの程度と、合成繊維マルチフィラメントＢの艶消しの程度も、同一に設定しなければならない。なお、酸化チタンの量を多くすると、制電生地に含有された導電糸を、ある程度目立ちにくくさせることができるが、本発明によれば、上記酸化チタン量が少なくても、導電糸を、より目立たせなくすることができる。
【００２７】
さらに、上記合成繊維マルチフィラメントＡの各単糸繊維横断面形状が丸であれば、導電糸３の合成繊維マルチフィラメントＢの各単糸繊維横断面形状も、丸にすることが望ましく、三角形や楕円等の異形であれば、合成繊維マルチフィラメントＢも、それと同一の異形に設定することが望ましい。すなわち、断面形状を揃えることにより、両マルチフィラメントＡ、Ｂの各単糸繊維の側面における凹凸形状が揃うこととなり、両者の光の反射が同一となるため、導電糸３が目立ちにくくなるからである。
【００２８】
同様の観点から、上記合成繊維マルチフィラメントＢの集合形態も、合成繊維マルチフィラメントＡと同様、交絡や合撚によって集束されることなく、互いにばらばらの状態で集合された、紡糸混繊糸であることが必要である。すなわち、合成繊維マルチフィラメントＡ、Ｂが、ともに略平行に並んで陰影を生じにくい構造となり、導電糸３が目立ちにくくなるからである。もちろん、合成繊維マルチフィラメントＡの場合と同様、軽微な交絡や撚りが付与されていても、差し支えはないが、その場合も、合成繊維マルチフィラメントＡ、Ｂが、ともに、同程度の交絡や撚りが付与されたものであることが好適である。
【００２９】
また、上記合成繊維マルチフィラメントＡのトータル繊度（すなわち、地糸２の太さ）と、合成繊維マルチフィラメントＢのトータル繊度（すなわち、導電糸３の太さ）も、同一であることが好ましい。ただし、多少の差異は差し支えなく、通常、両者のトータル繊度の割合は、Ａ：Ｂ＝１：０．９〜１：１．１に設定することが好適である。例えば、合成繊維マルチフィラメントＡのトータル繊度が５６ｄｔｅｘのとき、合成繊維マルチフィラメントＢのトータル繊度は、５０〜６２ｄｔｅｘ程度に設定することが、導電糸３を目立ちにくくする上で、好適である。
【００３０】
ここで、上記合成繊維マルチフィラメントＢの一部は、生地に導電性を付与するために、導電性を有する芯鞘型フィラメント（図１において破線で示す）で構成されている。
【００３１】
上記芯鞘型フィラメント５は、合成繊維マルチフィラメントＢ（導電糸３）の横断面を模式的に示す図２（ａ）に示すように、例えば２４本のフィラメントのうちの４本として紡出されるようになっており、各芯鞘型フィラメント５は、導電性白色金属を含有する導電性ポリマーからなる芯部５ａと、上記芯部５ａの側周面を完全に被覆する非導電性ポリマーからなる鞘部５ｂとで形成されている。なお、上記合成繊維マルチフィラメントＢと組み合わせて用いられる合成繊維マルチフィラメントＡ（地糸２）の模式的な横断面は、図２（ｂ）に示すように、例えば２４本の、非導電性ポリマーのみからなるフィラメントで構成されている。
【００３２】
上記芯鞘型フィラメント５の芯部５ａに用いられる導電性白色金属としては、導電性を有し、白色を呈するものであれば、特に限定するものではないが、例えば、導電性皮膜を有する酸化チタンを用いることが好適である。なお、導電物質としては、カーボンブラック等の黒色物質もあるが、白色以外のものを用いると、芯部５ａの染色性が悪く、得られる生地において、導電糸３を目立たせてしまうため、用いることはできない。
【００３３】
上記導電性白色金属の導電性皮膜を構成する材料としては、酸化銅、酸化銀、酸化亜鉛、酸化カドミウム、酸化錫、酸化鉛、酸化マンガン等の金属酸化物が好適である。なお、上記金属酸化物は単独で用いてもよいが、これを主成分とし、それに少量の、第１成分に対し異種金属の酸化物や同種・異種金属からなる第２成分を添加することによって導電性を高めたものを用いることが好ましい。
【００３４】
そして、上記酸化チタンとしては、粉末状での比抵抗が１０4 Ω・ｃｍ以下、特に１０2 〜１０-2Ω・ｃｍのものを用いることが好適である。なお、上記比抵抗は、直径１ｃｍの円筒に試料（この場合、酸化チタン）を１０ｇ詰めて上部からピストンによって１９６１Ｎ（２００ｋｇ）の圧力を加えて直流電圧（０．１〜１０００Ｖ）を印加し、その状態で測定して得られる値である。
【００３５】
また、上記導電性白色金属を含有させるポリマー（導電性ポリマーのベースポリマー）としては、前述のとおり、合成繊維マルチフィラメントＡに用いるポリマーと同一のものを選択することが望ましいが、鞘部を構成する非導電性ポリマーが合成繊維マルチフィラメントＡに用いるポリマーと同一であれば、芯部のベースポリマーは、合成繊維マルチフィラメントＡに用いるポリマーと異なっていても、全体としては同一となり、問題はない。
【００３６】
そして、上記芯部５ａにおけるポリマー中の導電性白色金属の含有量は、用いる導電性白色金属の比抵抗と、最終的に得ようとする導電糸３の電気抵抗値にもよるが、通常、３０〜８５％に設定することが好適である。すなわち、上記の範囲よりも導電性白色金属が多すぎると、この部分の染色性が悪いため、生地が濃色に染色される場合等において、導電糸３が白っぽい筋となって目立ちやすくなるおそれがある。逆に、上記の範囲よりも導電性白色金属が少なすぎると、芯鞘型フィラメント５の１本当たりの導電性が低くなり、本数を多くしなければならないため、同じく導電糸３が目立ちやすくなるおそれがある。
【００３７】
なお、上記芯鞘型フィラメント５の鞘部５ｂに用いられるポリマーも、前述のとおり、マルチフィラメントＡに用いるポリマーと同一のものを選択しなければならない。
【００３８】
そして、上記芯鞘型フィラメント５において、その横断面における、芯部５ａと鞘部５ｂの面積比率は、芯部５ａ：鞘部５ｂ＝１：１０〜１：１００に設定することが好ましく、なかでも１：３０〜１：７０に設定することが、特に好適である。すなわち、上記の範囲よりも芯部５ａの面積比が小さすぎると、導電糸が不充分になるおそれがあり、逆に、上記の範囲よりも芯部５ａの面積比が大きすぎると、導電糸３が白っぽい筋となって目立ちやすくなるおそれがある。
【００３９】
上記構成のマルチフィラメントＢは、例えば、つぎのようにして得ることができる。すなわち、まず、芯鞘型フィラメント５の芯部５ａとなる導電性ポリマーを得るために、上記導電性白色金属を、ポリエステル等のポリマーに所定割合で練り込んだ導電性チップを用意する。また、芯鞘型フィラメント５の鞘部５ｂと、芯鞘型フィラメント５以外のフィラメントを得るために、上記と同様のポリマーであって導電性白色金属を含有しないポリマーからなる非導電性チップを用意する。
【００４０】
そして、例えば、図３に示すような複合紡糸装置を用い、上記非導電性チップＰをメインエクストルーダ１０側に供給し、上記導電性チップＱをサブエクストルーダ１１側に供給し、ギヤポンプ１２、１３を介して、図４に示す紡糸ヘッド１４から吐出させた後、延伸・巻取工程を経由して、上記合成繊維マルチフィラメントＢを得ることができる。
【００４１】
なお、上記紡糸ヘッド１４には、これを見上げた図４に示すように、６×８＝４８個のノズル孔１５を有する口金１４ａが設けられており、上記４８個のノズル孔１５の全てに、メインエクストルーダ１０から非導電性チップＰを溶融したポリマーが導入されるようになっている。また、上記ノズル１５のうち、８個のノズル孔１５の内側に、小径のサブノズル孔１６が連通されており、このサブノズル孔１６に、サブエクストルーダ１１（図３参照）から導電性チップＱを溶融した導電性ポリマーが導入されるようになっている。
【００４２】
したがって、上記ノズル孔１５とサブノズル孔１６を組み合わせてなる８個所のノズル孔から吐出されたフィラメントは、芯鞘型フィラメント５となり、それ以外のノズル孔から吐出されたフィラメントは、通常のフィラメントとなる。そして、合計４８本のフィラメントは、図４において、鎖線で示すように、２４本ずつの２組に分かれた状態で、延伸・巻取工程にかけられて、２本の合成繊維マルチフィラメントＢが得られる。
【００４３】
なお、上記の例では、合成繊維マルチフィラメントＢにおける芯鞘型フィラメント５の芯部５ａが、図５（ａ）に示すように、細長い断面形状をしているが、芯部５ａの断面形状は、特に限定するものではなく、例えば、図５（ｂ）に示すように、１個の円であってもよいし、図５（ｃ）に示すように、複数（図では３個）の小円であってもよい。
【００４４】
ただし、上記芯部５ａの側周面は、鞘部５ｂによって、完全に被覆されていることが望ましい。すなわち、芯鞘型フィラメント５の側面において、部分的に芯部５ａが露出した形状になっていると、後で行う染色仕上げ工程におけるアルカリ減量時に、芯部５ａが外側に早く溶出してしまい、制電性能が大幅に低下してしまうからである。しかも、上記導電性白色金属が、製織中に製織ガイドや綜絖、筬等と摩擦してこれらを傷つけるおそれもある。
【００４５】
そして、上記合成繊維マルチフィラメントＢにおける芯鞘型フィラメント５の含有量は、特に限定するものではないが、生地への制電効果と導電糸３の目立ちにくさの点から、１０〜２５％に設定することが好適である。すなわち、芯鞘型フィラメント５の含有量が、１０％未満では、得られる生地の制電効果が小さく、逆に、２５％を超えると、生地において導電糸３が目立ちやすくなるからである。
【００４６】
また、上記の例において、図１に示す織物に用いられる緯糸４としては、特に限定するものではなく、織物の用途に応じて、適宜の糸が用いられる。
【００４７】
そして、上記地糸２と導電糸３を経糸１として、上記緯糸４と組み合わせて製織することにより、図１に示す織物を得ることができる。
【００４８】
このようにして得られる織物は、制電効果に優れているだけでなく、平滑で、しかも地糸２に対し、適宜の配置で織り込まれた導電糸３が、完全に、あるいは殆ど目立たず、見栄えのよいものとなる。また、この織物を繰り返し使用しても、地糸２と導電糸３の境界部等に汚れの筋等が生じることがなく、清浄な状態で長期間使用することができる。
【００４９】
なお、上記織物の織組織は、特に限定するものではなく、例えば、平織、綾織、朱子織等があげられる。なかでも、織物を裏地に用いる場合、薄さ、軽さの点で、平織が好ましく、きれいな仕上がりの点で、綾織、特に１／２〜２／２ツイルの織組織にすることが好適である。
【００５０】
さらに、上記織物における導電糸３の含有量は、織物に充分な制電効果を付与するためには、１．０％以上に設定することが好適である。そして、上記導電糸３を地糸２の間に織り込む間隔は、適宜に設定されるが、例えば、０．５〜３ｃｍの間隔に設定することが、効果および見栄えの点で好ましく、特に好ましくは、１〜２ｃｍである。
【００５１】
そして、上記織物の目付は、特に限定するものではないが、なかでも、１００ｇ／ｍ2 以下、特に、７０ｇ／ｍ2 以下に設定することが、裏地として用いる場合に、好適である。
【００５２】
また、上記織物において、その経糸方向と緯糸方向のカバーファクターの和が３０００以下、特に２０００以下に設定されていることが、効果の点で、好適である。ただし、上記カバーファクターの和は、下記の式（１）で用いることができる。
【００５３】
【数１】
0004917492.tif 000002
【００５４】
なお、本発明の制電生地は、織物に限らず、編物によっても構成することができる。その場合、地糸２と導電糸３とを、適宜の間隔で交編するのであり、互いの糸使いについては、上記織物の場合と同様である。
【００５５】
好ましい編組織としては、特に限定するものではないが、例えば、トリコット編、コード編等の経編や、プレーン編、リブ編等の緯編を、適宜用いることができる。
【実施例】
【００５６】
つぎに、本発明の実施例について、比較例と併せて説明する。ただし、本発明は、以下の実施例に限定されるものではない。また、導電糸の電気抵抗値（Ω／ｃｍ）の測定方法は、下記のとおりである。
【００５７】
〔電気抵抗値の測定〕
導電糸を１０ｃｍ採取し、その両端０．５ｃｍに導電ペーストを塗布しアルミ箔を電極として、その電気抵抗値（Ω／ｃｍ）を、抵抗測定機（ヒューレットパッカード社製、ハイレジスタンスメーター４３３９Ｂ）を用いて測定した。
【００５８】
〔実施例１〕
＜導電糸の準備＞
極限粘度〔η〕が０．６３で、酸化チタンを０．２％含有するポリエチレンテレフタレートセミダルチップ（非導電性ポリマー用）と、酸化チタンに錫をコーティングした導電性白色金属をポリエチレンに７５％練り込んだ導電性チップ（導電性ポリマー用）とを、前記図３に示す紡糸装置を用い、前出の手順にしたがって、複合紡糸して導電糸を得た。なお、紡糸時の非導電性ポリマーｐと導電性ポリマーｑの体積比は、ｐ：ｑ＝４８：１、紡糸温度は２８５℃とした。
【００５９】
得られた導電糸は、５６ｄｔｅｘ／２４ｆのセミダル（酸化チタン０．２％含有）の丸断面糸で、２４本のフィラメントのうち、４本が芯鞘型フィラメント、２０本が通常のフィラメントであった（図２〔ａ〕参照）。そして、この導電糸の電気抵抗値は、５．２×１０10Ω／ｃｍであった。
【００６０】
＜地糸、緯糸の準備＞
地糸として、５６ｄｔｅｘ／２４ｆ、極限粘度〔η〕が０．６３のポリエチレンテレフタレートのセミダル（酸化チタン０．２％含有）の丸断面糸を準備した。また、緯糸として、８４ｄｔｅｘ／３６ｆのポリエチレンテレフタレートのセミダル（酸化チタン０．２％含有）の丸断面糸を準備した。
【００６１】
＜製織＞
上記地糸５１９１本、上記導電糸１２３本を、地糸：導電糸＝４２：１に配列して経糸とし、上記緯糸と組み合わせて、平織に製織した。この生機の経密度は１０３本／２．５４ｃｍ、緯密度は７７本／２．５４ｃｍであった。
【００６２】
＜仕上げ処理＞
得られた生機に、精練、プレセット、アルカリ減量（減量率３％）を行い、液流染色機（日阪製作所社製、サーキュラー染色機）にて１３０℃×３０分の染色後、仕上げセットを行うことにより、裏地用織物を得た。なお、染色において、下記のとおり染料レサイプを変えることにより、色の異なる３種類の織物を得た。
【００６３】
〔染色レサイプ〕
（１）濃色の茶色
染料：紀和化学工業社製  キワロンルビン２ＧＦ          ０．４２０ｏｗｆ
紀和化学工業社製  キワロンネービーブルーＡＰ−５８４ＧＦ
０．５１８ｏｗｆ
三菱化学社製  ダイアニックス  イエローブラウン  ＳＥ−Ｒ                                                                        １．３５６ｏｗｆ
（トータル染料濃度：２．２９４ｏｗｆ）
助剤：酢酸              １ｇ／リットル
分散均染剤        １ｇ／リットル
（２）中間色の茶色
上記濃色の茶色の染料の量をそれぞれ１／５にして、トータル染料濃度を、０．４５８８ｏｗｆにした。
（３）淡色の茶色
上記濃色の茶色の染料の量をそれぞれ１／２００にして、トータル染料濃度を、０．０１１ｏｗｆにした。
【００６４】
〔実施例２〜４〕
紡糸口金を変更して、導電糸の構成を、表１に示すように変えた（芯鞘型フィラメントを４本を含む点はそのまま）に変えた。それ以外は、実施例１と同様にして、裏地用織物を得た。
【００６５】
〔実施例５〜８〕
複合紡糸の際、メインエクストルーダに供給する非導電性ポリマーｐと、サブエクストルーダに供給する導電性ポリマーｑの体積比（ｐ：ｑ）を、表２に示すように変えた。それ以外は、実施例１と同様にして、裏地用織物を得た。
【００６６】
〔比較例１〜３〕
メインエクストルーダに供給する非導電性ポリマー用チップの種類を、酸化チタンの含有量が０．０２％のブライトチップ（比較例１）と、酸化チタンの含有量が２．５％のフルダルチップ（比較例２）と、共重合成分としてエチレングリコールを用いた易染性チップ（比較例３）とに変えた。それ以外は、実施例１と同様にして、裏地用織物を得た。
【００６７】
〔比較例４〕
地糸として、５６ｄｔｅｘ／２４ｆ、極限粘度〔η〕が０．６３のポリエチレンテレフタレートのセミダル（酸化チタン０．２％含有）の三角断面糸を用いた。それ以外は、実施例１と同様にして、裏地用織物を得た。
【００６８】
〔比較例５〕
実施例１と同様にして複合紡糸をする際、紡糸口金を変えて、芯鞘型フィラメント４本と、芯鞘構造をもたないフィラメント８本とで構成された、２８ｄｔｅｘ／１２ｆのセミダル丸断面糸を捲き取った。また、単独紡糸により、２８ｄｔｅｘ／１２ｆのセミダル丸断面糸（レギュラー糸）を得た。
【００６９】
そして、上記導電糸用マルチフィラメントと上記レギュラー糸とを各１本ずつ引き揃え、合撚機でＳ撚２００Ｔ／ｍに合撚して、５６ｄｔｅｘ／２４ｆの導電糸とした。この導電糸を用い、実施例１と同様にして、裏地用織物を得た。
【００７０】
〔比較例６〕
比較例５と同様にして、２８ｄｔｅｘ／１２ｆの導電糸用マルチフィラメントと、２８ｄｔｅｘ／１２ｆのレギュラー糸とを準備した。そして、上記導電糸用マルチフィラメントと上記レギュラー糸とを各１本ずつ引き揃えて合糸し、エア加工機で交絡度５０個／ｍとなるよう空気交絡を施して、５６ｄｔｅｘ／２４ｆの導電糸とした。この導電糸を用い、実施例１と同様にして、裏地用織物を得た。
【００７１】
〔比較例７〕
導電糸に用いる導電粒子として、カーボンブラックを用いた。それ以外は、実施例１と同様にして、裏地用織物を得た。
【００７２】
このようにして得られた各織物に対し、下記の方法にしたがって、摩擦帯電圧を測定して評価するとともに、導電糸の目立ちやすさを評価した。そして、これらの結果を、後記の表１〜表４に併せて示した。
【００７３】
＜摩擦帯電圧＞
ＪＩＳ  １０９１−１９９７  摩擦帯電減衰測定法により、水洗い洗濯ＪＩＳ  １０３法５回後、２０℃、３３％ＲＨの条件で測定した。そして、摩擦布としてウールを用いた場合と綿を用いた場合の平均摩擦帯電圧が３０００Ｖ以下…◎、３０００Ｖを超えて４０００Ｖ以下…○、４０００Ｖを超えて５０００Ｖ以下…△、５０００Ｖを超える…×、の４段階で評価した。
【００７４】
＜導電糸の目立ちやすさ＞
専門モニター５名の目視により、導電糸が筋状に目立つか否かを観察して評価した。評価は、◎…全く目立たない、○…ほぼ目立たない、△…若干目立つが、裏地用織物として用いた場合、全く気にならない、×…少し目立ってやや気になる、××…はっきり目立って気になる、の５段階で評価した。その結果を、後記の表１〜表４にまとめて示した。
【００７５】
【表１】
0004917492.tif 000003
【００７６】
【表２】
0004917492.tif 000004
【００７７】
【表３】
0004917492.tif 000005
【００７８】
【表４】
0004917492.tif 000006
【００７９】
上記の結果から、実施例品は、いずれの項目も概ね良好な結果が得られているのに対し、比較例品は、悪い評価項目を含み、実用上問題を有することがわかる。
【００８０】
特に、導電糸として合撚糸を用いた比較例５品は、無撚の地糸と、合撚糸である導電糸の単糸繊維の側面形状が異なり、したがって両者の質感が異なるため、導電糸が非常に目立つだけでなく、図６（ａ）に示すように、導電糸３の一部を構成する芯鞘型フィラメント５が、斜めに筋状に走っているのが見えて目立つ。
【００８１】
また、導電糸として交絡糸を用いた比較例６品は、図６（ｂ）に示すように、交絡部２０がタイトストップ状に細かく絡まっており、無交絡の地糸と比べて、それぞれの単糸繊維の側面形状が異なり、したがって両者の質感が異なるため、導電糸が非常に目立つ。
【図面の簡単な説明】
【００８２】
【図１】本発明の一実施例の説明図である。
【図２】（ａ）は上記実施例に用いられる導電糸の横断面形状を示す説明図、（ｂ）は上記実施例に用いる地糸の横断面形状を示す説明図である。
【図３】上記実施例に用いられる導電糸の紡糸装置の説明図である。
【図４】上記紡糸装置における口金のノズル形状を示す説明図である。
【図５】（ａ）上記実施例に用いられる芯鞘型フィラメントの横断面形状を示す説明図、（ｂ）、（ｃ）は、いずれも、その変形例を示す説明図である。
【図６】（ａ）は、本発明の比較例５品の説明図、（ｂ）は、同じく比較例６品の説明図である。
【符号の説明】
【００８３】
１  経糸
２  地糸
３  導電糸
４  緯糸
【図１】
0004917492.tif 000007
【図２】
0004917492.tif 000008
【図３】
0004917492.tif 000009
【図４】
0004917492.tif 000010
【図５】
0004917492.tif 000011
【図６】
0004917492.tif 000012